(57)【特許請求の範囲】
【請求項１】
基材としてのＳｉを含浸させた炭素繊維強化炭素複合材料と部分安定化ジルコニアとからなる複合摺動部材であって、
該Ｓｉを含浸させた炭素繊維強化炭素複合材料が、５５重量％〜７５重量％の炭素と、１重量％〜１０重量％の珪素と、１０重量％〜５０重量％の炭化珪素とから構成され、少なくとも炭素繊維の束と炭素繊維以外の炭素成分とを含有するヤーンが層方向に配向しつつ三次元的に組み合わされ、互いに分離しないように一体化されているヤーン集合体と、このヤーン集合体中で隣り合う前記ヤーンの間に充填されているＳｉ−ＳｉＣ系材料からなるマトリックスとを備え、０．０５〜０．６の動摩擦係数と、０．５％〜１０％に制御された気孔率とを有する複合材料、または
炭化珪素と炭素繊維と炭素繊維以外の炭素成分とから構成され、骨格部と骨格部の周囲に形成されマトリックスとからなる構造を有するＳｉ−ＳｉＣ／Ｃコンポジット複合材料であって、炭化珪素の少なくとも５０％はβ型で、骨格部は、炭素繊維と炭素繊維以外の炭素成分により形成されており、その骨格部の一部分には炭化珪素が存在していてもよく、マトリックスは、炭化珪素により形成され、前記マトリックスと前記骨格部とは一体的に形成されており、かつ、前記複合材料は、０．０５〜０．６の動摩擦係数と、０．５％〜５％の気孔率と二山型の平均気孔径の分布を有する複合材料
であり、
該部分安定化ジルコニアからなる部材を摺動面の表面積の５％〜３５％を占めるように配設し、かつ炭素繊維強化炭素複合材料からなる複合摺動部材の長手方向に等間隔で平行に配設してなり、
シームレス管製造ライン用スライダーである複合摺動部材。
【発明の詳細な説明】
【０００１】
【発明の属する技術分野】
本発明は、各種金属加工などの高度の耐摩耗性、耐衝撃性等が要求される製造ラインで使用される治具、例えば、シームレス管製造ラインで使用される受け治具、特にスライダーとして有用な複合摺動部材に関する。
【０００２】
【従来の技術】
本発明者等は、平成１１年１０月２１日付出願に係る特願平１１−２９９７７９号明細書において、シームレス管の延伸機による延圧工程において使用するスライダーとして長時間使用可能な治具として、１２００℃における圧縮強度が少なくとも２００ＭＰａで、また、動摩擦係数は０．０５〜０．６と低く、かつ、優れた耐摩耗性を有している、Ｓｉを含浸させた炭素繊維強化炭素複合材料から製造したシームレス管製造ライン用治具を提案し、従来材料よりも寿命が延びることを確認しているが、更なる寿命延長が望まれている。
一方、耐摩耗性と耐衝撃性とを併せ持つ複合摺動部材が、金属加工の分野で強く熱望されているのが現状である。
【０００３】
【発明が解決しようとする課題】
本発明は、耐摩耗性と耐衝撃性を併せ有する複合摺動部材、例えば、スライダー等のシームレス管製造ライン用治具等として有用な複合摺動部材を提供しようとするものである。
【０００４】
【課題を解決するための手段】
本発明者等は、上記の様な現状に鑑みて種々検討した結果、シームレス管製造ライン用スライダーである複合摺動部材の基材として、Ｓｉを含浸させた炭素繊維強化炭素複合材料を使用し、その一部分に、靭性の高い材料としての部分安定化ジルコニアを配置させることにより、Ｓｉを含浸させた炭素繊維強化炭素複合材料のみから製造したシームレス管製造ライン用治具と比較して、偏在的に摩耗することが防止できることを見出して、本発明を完成させたものである。すなわち、動摩擦係数は０．０５〜０．６と低く、かつ、優れた耐摩耗性を有している、Ｓｉを含浸させた炭素繊維強化炭素複合材料を基材として使用し、一部に靭性の高い無機材料からなる材料を使用した複合摺動部材とすることにより、例えば、シームレス管製造ライン用治具として長時間使用しても、部分的な摩耗の発生もなく、安定的に長期間使用可能であることを見出して本発明を完成させたものである。
【０００５】
【発明の実施の形態】
本発明においては、複合摺動部材、例えば、シームレス管製造ライン用治具として、その基材として、特定構造を有する炭素繊維にＳｉを含浸させて得られた複合材料を使用し、一部に靭性の高い無機材料としての部分安定化ジルコニア材料を使用することからなるものである。基材として使用する上記の複合材料は、炭素繊維とＳｉおよび／またはＳｉＣとからなる複合材料であるので、圧縮強度において優れており、また、ＳｉおよびＳｉＣ層、あるいはＳｉＣ層が表面に形成されているので、耐摩耗性も高いという特性を有するものである。また、動摩擦係数も低く、摺動性に優れているので、摺動材として使用しても、他の材料、即ち、被摺動材料との付着が起こりにくいという特徴を有する。
【０００６】
本発明において複合摺動部材の基材として使用する特定構造を有する炭素繊維にＳｉを含浸させて得られた複合材料としては、Ｃ／Ｃコンポジットを基本骨格とし、その基本骨格を取り巻く状態で、Ｓｉ−ＳｉＣ系材料からなるマトリックスが形成されているＳｉ−ＳｉＣ系複合材料、およびＳｉＣ系材料からなるマトリックスが形成されているＳｉＣ系複合材料が挙げられる。なお、両複合材料共に、１２００℃における圧縮強度は少なくとも２００ＭＰａであり、また、動摩擦係数は、０．０５〜０．６と低く、かつ、優れた耐摩耗性を有している。従って、摺動部材として好適に使用できる。
【０００７】
なお、本明細書において、Ｃ／Ｃコンポジットとは、炭素繊維の束のマトリックスとして作用する粉末状のバインダーであって、焼成後には炭素繊維の束に対して遊離炭素となるピッチ、コークス類を包含させ、さらに必要に応じてフェノール樹脂粉末等を含有させることによって、炭素繊維束を調製し、この炭素繊維束の周囲に、熱可塑性樹脂等のプラスチックからなる柔軟な被膜を形成し、柔軟性中間材としてのプリフォームドヤーンを得る。このプリフォームドヤーンを、特開平２−８０６３９号公報に記載されている方法によりシート状または織布状にし、必要量を積層した後、ホットプレスで成形し得られた成形体、または、この成形体を焼成して得られる焼成体をいう。
【０００８】
基本素材として使用するＣ／Ｃコンポジットとしては、直径が１０μｍ前後の炭素繊維を、通常、数百本〜数万本束ねて繊維束（ヤーン）を形成し、この繊維束を熱可塑性樹脂で被覆して調製した柔軟性糸状中間材を得、これを特開平２−８０６３９号公報に記載されている方法によりシート状にし、このシート状としたものを二次元または三次元方向に配列して一方向シート（ＵＤシート）や各種クロスとしたり、また上記シートやクロスを積層したりすることにより、所定形状の予備成形体（繊維プリフォーム）を形成し、該予備成形体の繊維束の外周に形成されている有機物からなる熱可塑性樹脂等の被膜を焼成し、上記の同被膜を炭化除去したものを使用すればよい。なお、本明細書に於いて、参考のために特開平２−８０６３９号公報の記載を引用する。本発明に於いて使用するＣ／Ｃコンポジットは、上記ヤーン中の炭素繊維以外の炭素成分は、好ましくは炭素粉末であり、特に好ましくは黒鉛化した炭素粉末である。
【０００９】
本発明において、Ｓｉ−ＳｉＣ系複合材料とは、５５重量％〜７５重量％の炭素と、１重量％〜１０重量％の珪素と、１０重量％〜５０重量％の炭化珪素とから構成され、少なくとも炭素繊維の束と炭素繊維以外の炭素成分とを含有するヤーンが層方向に配向しつつ三次元的に組み合わされ、互いに分離しないように一体化されているヤーン集合体と、このヤーン集合体中で隣り合う前記ヤーンの間に充填されているＳｉ−ＳｉＣ系材料からなるマトリックスとを備え、０．０５〜０．６の動摩擦係数と、０．５％〜１０％に制御された気孔率とを有する複合材料をいう。この材料は、平成１０年９月４日付の国際特許出願（ＰＣＴ／ＪＰ９８／０４５２３）に係る国際公開ＷＯ９９／１９２７３号公報に開示された方法により製造することができる。従って、国際公開ＷＯ９９／１９２７３号公報の内容をここに引用する。
【００１０】
なお、ここで、Ｓｉ−ＳｉＣ系材料とは、未反応の状態で残存する珪素からなる珪素相からほぼ純粋な炭化珪素に至るまでの、いくつかの相異なる相を含む、典型的には珪素相と炭化珪素相からなるが、炭化珪素相には、珪素の含有量が傾斜的に変化しているＳｉＣ共存相を含みうるものをいう。従って、Ｓｉ−ＳｉＣ系材料とは、このようにＳｉ−ＳｉＣ系列において、炭素の濃度として、０ｍｏｌ％から５０ｍｏｌ％までの範囲以内で含まれている材料の総称である。本発明に係るＳｉ−ＳｉＣ系複合材料においては、マトリックス部がＳｉ−ＳｉＣ系材料により形成されていることとなる。
【００１１】
また、このＳｉ−ＳｉＣ系複合材料は、好ましくは、ヤーンの表面から離れるのに従って珪素の含有比率が上昇する傾斜組成を有するマトリックスを有している。また、このＳｉ−ＳｉＣ系複合材料においては、好ましくは、炭素繊維からなるヤーン集合体は、複数のヤーン配列体から構成されており、各ヤーン配列体はそれぞれ特定本数の炭素繊維を束ねて構成したヤーンをほぼ平行に二次元的に配列することによって形成されており、各ヤーン配列体が積層されることによってヤーン集合体が構成されている。これによって、Ｓｉ−ＳｉＣ系複合材料は、複数層のヤーン配列体を特定方向に積層した積層構造を有することになる。
【００１２】
図１は、ヤーン集合体の概念を説明するための概略斜視図であり、図２（ａ）は図１のＩＩａ−ＩＩａ線断面図であり、図２（ｂ）は図１のＩＩｂ−ＩＩｂ線断面図である。Ｓｉ−ＳｉＣ系複合材料７の骨格は、ヤーン集合体６によって構成されている。ヤーン集合体６は、ヤーン配列体１Ａ、１Ｂ、１Ｃ、１Ｄ、１Ｅ、１Ｆを上下方向に積層してなる。各ヤーン配列体においては、各ヤーン３が二次元的に配列されており、各ヤーンの長手方向がほぼ平行である。上下方向に隣り合う各ヤーン配列体における各ヤーンの長手方向は、直交している。すなわち、各ヤーン配列体１Ａ、１Ｃ、１Ｅの各ヤーン２Ａの長手方向は、互いに平行であり、かつ各ヤーン配列体１Ｂ、１Ｄ、１Ｆの各ヤーン２Ｂの長手方向に対して直交している。各ヤーンは、炭素繊維と、炭素繊維以外の炭素成分とからなる繊維束３からなる。ヤーン配列体が積層されることによって、三次元格子形状のヤーン集合体６が構成される。各ヤーンは、後述するような加圧成形工程の間に押しつぶされ、略楕円形になっている。
【００１３】
各ヤーン配列体１Ａ、１Ｃ、１Ｅにおいては、隣り合う各ヤーンの間隙には、マトリックス８Ａが充填されており、各マトリックス８Ａはヤーン２Ａの表面に沿ってそれと平行に延びている。各ヤーン配列体１Ｂ、１Ｄ、１Ｆにおいては、隣り合う各ヤーンの間隙には、マトリックス８Ｂが充填されており、各マトリックス８Ｂは、ヤーン２Ｂの表面に沿ってそれと平行に延びている。
本例では、マトリックス８Ａ、８Ｂは、それぞれ、各ヤーンの表面を被覆する炭化珪素相４Ａ、４Ｂと、炭化珪素相４Ａ、４Ｂよりも炭素の含有割合が少ないＳｉ−ＳｉＣ系材料相５Ａ、５Ｂからなっている。炭化珪素相中にも珪素を一部含有していてもよい。また、本例では、上下方向に隣接するヤーン２Ａと２Ｂとの間にも、炭化珪素相４Ａ、４Ｂが生成している。各マトリックス８Ａと８Ｂとは、それぞれヤーンの表面に沿って細長く、好ましくは直線状に延びており、各マトリックス８Ａと８Ｂとは互いに直交している。そして、ヤーン配列体１Ａ、１Ｃ、１Ｅにおけるマトリックス８Ａと、これに直交するヤーン配列体１Ｂ、１Ｄ、１Ｆにおけるマトリックス８Ｂとは、それぞれヤーン２Ａと２Ｂとの間隙部分で連続している。この結果、マトリックス８Ａ、８Ｂは、全体として、三次元格子を形成している。
【００１４】
本発明において、ＳｉＣ系複合材料とは、炭化珪素と炭素繊維と炭素繊維以外の炭素成分とから構成され、骨格部と骨格部の周囲に形成されマトリックスとからなる構造を有するＳｉ−ＳｉＣ／Ｃコンポジット複合材料であって、炭化珪素の少なくとも５０％はβ型で、骨格部は、炭素繊維と炭素繊維以外の炭素成分により形成されており、その骨格部の一部分には炭化珪素が存在していてもよく、マトリックスは、炭化珪素により形成され、前記マトリックスと前記骨格部とは一体的に形成されており、かつ、前記複合材料は０．５％〜５％の気孔率と二山型の平均気孔径の分布を有する複合材料をいう。
【００１５】
従って、このＳｉＣ系複合材料は、骨格部として、各炭素繊維が炭素繊維束から構成されているＣ／Ｃコンポジットを用いており、そのため、その一部にＳｉＣが形成されていても、各炭素繊維としては炭素繊維としての構造が、破壊されることなく保持されているために炭素繊維が炭化珪素化により短繊維化することがないので、原料であるＣ／Ｃコンポジットの有する機械的強度がほぼ保持されるか、炭化珪素化により増大するという大きな特徴を有している。しかも、ヤーン集合体中で隣り合うヤーンの間に、ＳｉＣ系材料からなるマトリックスが形成された複合構造を有している。この点で、上記のＳｉ−ＳｉＣ系複合材料とは異なる。なお、この材料は、平成１１年２月９日付の出願に係る特願平１１−３１９７９号明細書に開示された方法により製造することができる。従って、特願平１１−３１９７９号明細書の内容をここに引用する。同明細書に開示されている材料も、動摩擦係数は０．０５〜０．６の範囲内にある。
【００１６】
本発明において、ＳｉＣ系材料とは、炭素との結合度を異にする炭化珪素を含有する材料をいい、このＳｉＣ系材料は以下のようにして製造されるものをいう。本発明では、Ｃ／Ｃコンポジットに対して、金属珪素を含浸させるが、その際、金属珪素はコンポジット内の炭素繊維を構成する炭素原子および／または炭素繊維の表面に残存している遊離炭素原子と反応し、一部が炭化されるために、Ｃ／Ｃコンポジットの最表面や炭素繊維からなるヤーンとヤーンとの間には、一部炭化された珪素が生成し、かくして上記のヤーンとヤーンとの間には炭化珪素からなるマトリックスが形成される。
【００１７】
このマトリックスにおいては、極微量の珪素と炭素とが結合した炭化珪素質の相から、純粋な炭化珪素結晶相に至るまで、いくつかの相異なる相を含みうる。しかし、このマトリックスには、Ｘ線による検出限界（０．３重量％）以下の金属珪素しか含まれない。つまり、このマトリックスは、典型的には炭化珪素相からなるが、炭化珪素相には、珪素の含有量が傾斜的に変化しているＳｉＣ質相を含みうる。従って、ＳｉＣ系材料とは、このようなＳｉＣ系列において、炭素の濃度として、少なくとも０．０１ｍｏｌ％以上から５０ｍｏｌ％までの範囲以内で含まれている材料の総称である。なお、炭素濃度が、０．０１ｍｏｌ％未満に制御するには、Ｃ／Ｃコンポジット中の遊離炭素の量との関係で、添加する金属珪素の量の厳密な計量が要求されることと、後述する最終工程での温度管理が複雑になるので実質的でない。従って、理論的には、炭素濃度を０．００１ｍｏｌ％程度まで制御することは可能である。
【００１８】
このＳｉ系複合材料について、図面を使用してさらに説明することとする。このＳｉＣ系複合材料の骨格部も、基本的には図１に示したものと同じである。本発明に係るＳｉＣ系複合材料を、図１においてのＩＩａ−ＩＩａ線で切断した場合の断面図は、図３（ａ）、同じく図１においてのＩＩｂ−ＩＩｂ線で切断した場合の断面図は、図３（ｂ）として示す。ＳｉＣ系複合材料１７の骨格は、Ｓｉ−ＳｉＣ系複合材料７の骨格と同様に、ヤーン集合体１６によって構成されている。ヤーン集合体１６は、ヤーン配列体１１Ａ、１１Ｂ、１１Ｃ、１１Ｄ、１１Ｅ、１１Ｆを上下方向に積層してなる。各ヤーン配列体においては、各ヤーン１３が二次元的に配列されており、各ヤーンの長手方向がほぼ平行である。上下方向に隣り合う各ヤーン配列体における各ヤーンの長手方向は、直交している。すなわち、各ヤーン配列体１１Ａ、１１Ｃ、１１Ｅの各ヤーン１２Ａの長手方向は、互いに平行であり、かつ各ヤーン配列体１１Ｂ、１１Ｄ、１１Ｆの各ヤーン１２Ｂの長手方向に対して直交している。各ヤーンは、炭素繊維と、炭素繊維以外の炭素成分とからなる繊維束１３からなる。ヤーン配列体が積層されることによって、三次元格子形状のヤーン集合体１６が構成される。各ヤーンは、後述するような加圧成形工程の間に押しつぶされ、やや楕円形になっている。
【００１９】
各ヤーン配列体１１Ａ、１１Ｃ、１１Ｅにおいては、隣り合う各ヤーンの間隙には、マトリックス１８Ａが充填されており、各マトリックス１８Ａはヤーン１２Ａの表面に沿ってそれと平行に延びている。各ヤーン配列体１１Ｂ、１１Ｄ、１１Ｆにおいては、隣り合う各ヤーンの間隙には、マトリックス１８Ｂが充填されており、各マトリックス１８Ｂは、ヤーン１２Ｂの表面に沿ってそれと平行に延びている。図３（ａ）および図３（ｂ）に示したように、マトリックス１８Ａ、１８Ｂは、それぞれ、各ヤーンの表面を被覆する炭化珪素相１４からなっている。炭化珪素相の一部は、小突起部１９として表面に突出するか、あるいは、複合部材の内部においては、炭素繊維層に突出していてもよい。この様な小突起部の内部には、中央値が約１００μｍの孔径を有する気孔（空隙：１５）が形成されている。なお、この小突起部１９は、殆どが原料のＣ／Ｃコンポジットの炭素繊維以外の炭素成分からなるマトリックスの跡に沿って形成されるので、ヤーンとヤーンとの間隔および／またはヤーン配列体とヤーン配列体との間隔を適宜選択することにより、単位面積当たりの小突起部１９の密度を調整することが可能である。隣接するヤーン１２Ａと１２Ｂとの間にも、炭化珪素相１４が形成されていてもよい。
【００２０】
各マトリックス１８Ａと１８Ｂとは、それぞれヤーンの表面に沿って細長く、好ましくは直線状に延びており、各マトリックス１８Ａと１８Ｂとは互いに直交している。そして、ヤーン配列体１１Ａ、１１Ｃ、１１Ｅにおけるマトリックス１８Ａと、これに直交するヤーン配列体１１Ｂ、１１Ｄ、１１Ｆにおけるマトリックス１８Ｂとは、それぞれヤーン１２Ａと１２Ｂとの間隙部分で連続している。この結果、マトリックス１８Ａ、１８Ｂは、全体として、三次元格子を形成している。
【００２１】
本発明に係る複合摺動部材の材料として使用する靭性の高い無機材料としては、炭化珪素、窒化珪素、部分安定化ジルコニアなどの耐摩耗性に優れた材料が好適に使用される。とくに、部分安定化ジルコニアが靭性が高いので、衝撃が偏在して部分的に加わる条件下で使用される複合摺動部材の補強材料として、好適である。靭性の高い無機材料と基材としてのＳｉを含浸させた炭素繊維強化炭素複合材料、即ち、Ｃ／Ｃコンポジットを基本骨格とし、その基本骨格を取り巻く状態で、Ｓｉ−ＳｉＣ系材料からなるマトリックスが形成されているＳｉ−ＳｉＣ系複合材料またはＳｉＣ系材料からなるマトリックスが形成されているＳｉＣ系複合材料との複合化方法には特に制限が無く、例えば、予め、靭性の高い無機材料を埋め込むための凹み部をＣ／Ｃコンポジットからなる材料に形成させていてもよく、Ｓｉを含浸させた炭素繊維強化炭素複合材料を加工して、靭性の高い無機材料を埋め込むための凹み部を設けてもよい。勿論、複合化できる方法であれば、埋め込み以外のいかなる方法も採用可能であることは勿論である。
【００２２】
靭性の高い無機材料と基材との複合化方法としては、基材として使用するＳｉを含浸させた炭素繊維強化炭素複合材料の偏在的な摩耗を防止できるように構成できる方法であれば、特に制限はなく、いかなる方法も使用可能である。通常は、図４に示したように、一定の間隔で、耐摩耗性に優れた材料を使用して複合化すればよい。靭性の高い無機材料の使用割合には特に制限はないが、通常は、作業性などを考慮して、摺動面の表面積の５％〜３５％、好ましくは、１０％〜２０％を占めるように配設すればよい。なお、靭性の高い無機材料は、複合摺動部材に均等に分散して設けられていることが好ましいがこれに限定されるものではない。
【００２３】
靭性の高い無機材料の表面は、理想的には、基材の表面と実質的に同一高さとなることが好ましいが、摺動性能に影響がない範囲内であれば、若干基材表面より突き出ていてもよい。ただし、その程度は、被摺動部材、即ち、本発明に係る複合摺動部材を使用して、その表面上を摺動しながら移動する材料、例えば、シームレス管用のスライダー上を摺動しながら移動するシームレス管等において要求される加工精度等を考慮して、定めればよい。
【００２４】
本発明に係る複合摺動部材について、シームレス管用のスライダーを例にして、さらに本発明を説明することとする。
シームレス管用のスライダーとして本発明に係る複合摺動部材を製造するに当たっては、通常は樋型形状とすればよく、また靭性の高い無機材料を図４（ａ）および（ｂ）に示すように所定の個所に配置してスライダー部分を作成し、このものを受け台２１の上にのせて製造する。図４（ｂ）には、靭性の高い無機材料２３を、長手方向に対して、中心線を挟んで、双方に等間隔で平行となるような位置に設けた例を示している。勿論、スライダーとしての効果が発揮される限り、どの様な位置に設けてもよい。
【００２５】
【実施例】
以下、実施例を挙げて本発明をさらに説明するが、本発明はこれら実施例により何ら限定されるものではない。なお、圧縮強度、動摩擦係数、および摩耗量の測定は、以下の条件により行った。
【００２６】
（圧縮強さの評価方法）
テストピース（３０ｍｍ×３０ｍｍ×３０ｍｍ）に圧縮荷重を加え、下記の式により算出した。
圧縮強さ＝Ｐ／Ａ
（式中、Ｐは最大荷重時の荷重、Ａはテストピースの最小断面積を表す。）
【００２７】
（動摩擦係数の評価方法）
テストピースをジグにセットして１００ｒｐｍで１０分間回転させ、相手材（ＳＵＪ、１０ｍｍ球）を２ｋｇの荷重Ｆｐ（Ｎ）にてテストピースに押し付け、その際の摩擦力Ｆｓ（Ｎ）を測定した。動摩擦係数の値は下式により算出した。
摩擦係数μ＝Ｆｓ／Ｆｐ
【００２８】
（磨耗量の評価方法）
テストピースをジグにセットして１００ｒｐｍで１０分間回転させ、相手材（ＳＵＪ、１０ｍｍ球）を２ｋｇの荷重Ｐでテストピースに押し付け、試験前の重量Ｗａ（ｍｇ）と試験後の重量Ｗｂ（ｍｇ）を測定した。テストピースの密度ρ（ｇ／ｃｍ3）より、磨耗量Ｖ（ｍｍ3）を下式により算出した。
Ｖ＝（Ｗａ−Ｗｂ）／ρ
【００２９】
以下に、本発明に係るシームレス管製造ライン用治具のスライダーの製造例を挙げて説明するが、本発明はこの製造例により何ら限定されるものではない。
【００３０】
（スライダーの製造例）
炭素繊維を一方向に引き揃えたものにフェノール樹脂を含浸させ、直径１０μｍの炭素長繊維を約１万本束ね、繊維束（ヤーン）を得、このヤーンを簾状にしたヤーン配列体（プレプリグシート）を作り、これを図１のように配列し、プリプレグシート積層体を得た。かくして得たプリプレグシート積層体を直径が２５ｍｍの円柱状の型に巻き付け、この上から炭素系接着剤を塗布し、ヤーン同士を固着した。固着後、型から固着体を離型し、離型した円筒状のプリプレグシート積層体をオーブン中に入れ、含浸させたフェノール樹脂を１８０℃、常圧で硬化させた後、窒素雰囲気中で２０００℃で焼成した。得られた焼成体に、純度９９．９％、平均粒径１ｍｍのＳｉ粉末を添加し、このものを炉内温度１３００℃、炉内圧１ｈＰａの焼成炉内に入れ、炉内に毎分アルゴンガスを２０ＮＬの割合で流しながら、４時間保持した。次いで、炉内圧はそのままとし、炉内温度を１６００℃に昇温させて、Ｓｉを含浸させた。かくして、Ｓｉ、Ｓｉ−Ｃ、炭素繊維からなるＳｉ−ＳｉＣ系複合材料を得た。このものを切断、加工して、半径が約１８８ｍｍで、厚み約２０ｍｍ、長さが４００ｍｍの半円筒形状の摺動部材２２（スライダー）を製造した。
【００３１】
この摺動部材２２に、靭性の高い無機材料２３を埋め込むために、幅２０ｍｍ、長さ２００ｍｍ、深さ１５ｍｍの大きさの凹み部を長手方向に対して、中心線を挟んで、双方に等間隔で平行に設け、この凹み部に靭性の高い無機材料２３として、所定の大きさを有する部分安定化ジルコニアからなる部材を埋め込んだ。図４（ｂ）に示すように、受け台２１の上に、かくして調製した本発明に係る摺動部材を配置させて、目的とするシームレス管製造ライン用治具としてのスライダーを製造した。このものを通常のシームレス管製造ラインと同様の条件下で試用したところ、１００００本製造後でも、特に偏在的に摩耗が発生することもなく、継続して使用できた。一方、Ｓｉ、Ｓｉ−Ｃ、炭素繊維からなるＳｉ−ＳｉＣ系複合材料から製造したスライダーでは、６０００本を超えたところで、摩耗が、摺動部材底部に偏在して発生したため、それ以降は使用出来なくなった。
【００３２】
【発明の効果】
本発明に係る複合摺動部材は、例えば、スライダーとして使用した場合でも、圧縮強度も強く、摩耗が偏在して発生することもなく、摺動部材として好適である。
【図面の簡単な説明】
【図１】  本発明のシームレス管製造ライン用治具に使用する複合材料の基本構造をなすヤーン集合体の構造を模式的に示す斜視図である。
【図２】  （ａ）は、Ｓｉ−ＳｉＣ系複合材料を図１のＩＩａ−ＩＩａ線で切断した場合の断面図であり、（ｂ）は、同材料を図１のＩＩｂ−ＩＩｂ線で切断した場合の断面図である。
【図３】  （ａ）は、ＳｉＣ系複合材料を図１のＩＩａ−ＩＩａ線で切断した場合の断面図であり、（ｂ）は、同材料を図１のＩＩｂ−ＩＩｂ線で切断した場合の断面図である。
【図４】  （ａ）は、本発明に係る複合摺動部材の一態様であるスライダーの構成を模式的に示す部分断面図であり、（ｂ）は、スライダーを構成する底部に設けられた補強材料の靭性の高い無機材料の配置状態を示す部分平面図である。
【符号の説明】
１Ａ、１Ｂ、１Ｃ、１Ｄ、１Ｅおよび１Ｆ…ヤーン配列体、２Ａ…ヤーン、２Ｂ…ヤーン、３…繊維束（ヤーン）、４Ａ…炭化珪素相、４Ｂ…炭化珪素相、４Ｃ…炭化珪素相、５Ａ…Ｓｉ−ＳｉＣ系材料相、５Ｂ…Ｓｉ−ＳｉＣ系材料相、５Ｃ…Ｓｉ−ＳｉＣ系材料相、６…ヤーン集合体、７…繊維複合材料、８Ａ…マトリックス、８Ｂ…マトリックス、１１Ａ、１１Ｂ、１１Ｃ、１１Ｄ、１１Ｅおよび１１Ｆ…ヤーン配列体、１２Ａ…ヤーン、１２Ｂ…ヤーン、１３…繊維束（ヤーン）、１４…炭化珪素相、１５…空隙、１６…ヤーン集合体、１７…繊維複合材料、１８Ａ…マトリックス、１８Ｂ…マトリックス、１９…小突起部、２１…スライダーの受け台、２２…スライダー、２３…スライダーの基材の一部に配設された靭性の高い無機材料。
【図１】
0004339991.tif 000002
【図２】
0004339991.tif 000003
【図３】
0004339991.tif 000004
【図４】
0004339991.tif 000005